ЭЛАСТИЧНЫЕ ВЛАГОПАРОПРОНИЦАЕМЫЕ ПЛЕНКИ, ИХ ПОЛУЧЕНИЕ И ПРИМЕНЕНИЕ

1. Пленка, включающая
a) по меньшей мере, один эластомерный стирольный блок-сополимер, который необязательно функционализирован функциональными группами, отличными от сульфокислотных или сульфоэфирных функциональных групп,
b) по меньшей мере, один сульфированный блок-сополимер, имеющий, по меньшей мере, один концевой блок А и, по меньшей мере, один внутренний блок B, где каждый блок А по существу не содержит сульфокислотных или сульфоэфирных функциональных групп, и каждый блок B представляет собой полимерный блок, содержащий приблизительно от 10 мол.% до приблизительно 100 мол.% сульфокислотных или сульфоэфирных функциональных групп по количеству восприимчивых к сульфированию мономерных звеньев блока B, и
где (a) и (b) присутствуют в массовом соотношении приблизительно от 0,1:1 до приблизительно 10:1.
2. Пленка по п.1, в которой соотношение (a) к (b) составляет приблизительно от 0,5:1 до приблизительно 5:1.
n
n
n
n
3. Пленка по п.1, в которой стирольный блок-сополимер (a) имеет общую конфигурацию A-B, A-B-A, (A-B), (A-B-A), (A-B-A)X, (A-B)X или их смесь, где n является целым числом приблизительно от 2 до приблизительно 30, и X представляет собой остаток связующего агента,
каждый блок A независимо представляет собой полимерный блок из одного или более алкениларенов, имеющих среднечисленную молекулярную массу от 3000 до 60000; и
каждый блок B независимо представляет собой полимерный блок из одного или более сопряженных диенов и от 0 мас.% до приблизительно 75 мас.% одного или более алкениларенов, при этом блок не содержит значительных уровней олефиновой ненасыщенности и имеет среднечисленную молекулярную массу от 10000 до 300000;
где общее количество алкениларенов в блок-сополимере (a) составляет приблизительно от 2 мас.% до приблизительно 75 мас.%
4. Пленка по п.3, в которой общее количество алкениларенов в стирольном блок-сополимере (a) составляет приблизительно от 5 мас.% до приблизительно 65 мас.%.
5. Пленка по п.1, в которой стирольный блок-сополимерный компонент (a) содержит, по меньшей мере, один блок-сополимер вида S-E/B-S или S-E/P-S, который необязательно является функционализированным.
6. Пленка по п.1, в которой стирольный блок-сополимерный компонент (a) состоит из одного или более нефункционализированных стирольных блок-сополимеров.
7. Пленка по п.1, в которой стирольный блок-сополимерный компонент (a) состоит из одного или более функционализированных стирольных блок-сополимеров.
8. Пленка по п.1, в которой стирольный блок-сополимерный компонент (a) состоит из одного или более функционализированных стирольных блок-сополимеров и одного или более нефункционализированных стирольных блок-сополимеров.
n
n
n
n
9. Пленка по п.1, в которой сульфированный блок-сополимер (b) имеет общую конфигурацию A-B-A, A-B-A-B-A, (A-B-A)X, (A-B)X, A-D-B-D-A, A-B-D-B-A, (A-D-B)X, (A-B-D)X или их смесь, где n является целым числом от 2 до приблизительно 30, и X представляет собой остаток связующего агента, и где каждый блок D является полимерным блоком, устойчивым к сульфированию, и множество блоков A, блоков B или блоков D являются одинаковыми или различными.
10. Пленка по п.9, в которой каждый блок D сульфированного блок-сополимера (b) выбран из группы, состоящей из (i) полимеризованного или сополимеризованного сопряженного диена, выбранного из изопрена, 1,3-бутадиена, имеющих содержание винила до гидрогенизации от 20 мол.% до 80 мол.%, (ii) полимеризованного акрилатного мономера, (iii) силиконового полимера, (iv) полимеризованного изобутилена и (v) их смесей, где любые сегменты, содержащие полимеризованный 1,3-бутадиен или изопрен, впоследствии гидрогенизированы.
11. Пленка по п.1, которая имеет не более чем 50% остаточную деформацию при 50% удлинении.
2
12. Пленка по п.1, которая имеет скорость переноса водяного пара, по меньшей мере, 1000 г/м/сутки по результатам измерения с использованием методики, описанной в настоящем описании.
13. Изделие с покрытием, включающее подложку и покрытие, содержащее
a) по меньшей мере, один стирольный блок-сополимер, который необязательно функционализирован функциональными группами, отличными от сульфокислотных или сульфоэфирных функциональных групп,
b) по меньшей мере, один сульфированный блок-сополимер, имеющий, по меньшей мере, один концевой блок А и, по меньшей мере, один внутренний блок B, где каждый блок А по существу не содержит сульфокислотных или сульфоэфирных функциональных групп, и каждый блок B представляет собой полимерный блок, содержащий приблизительно от 10 мол.% до приблизительно 100 мол.% сульфокислотных или сульфоэфирных функциональных групп по количеству восприимчивых к сульфированию мономерных звеньев блока B, и
где (a) и (b) присутствуют в массовом соотношении приблизительно от 0,1:1 до приблизительно 10:1.
14. Изделие с покрытием по п.13, в котором подложкой является природный или синтетический, тканый или нетканый материал, или их смесь.
15. Изделие с покрытием по п.13, в котором подложка является гибкой или эластичной.
16. Эластичная мембрана, включающая
a) по меньшей мере, один стирольный блок-сополимер, который необязательно функционализирован функциональными группами, отличными от сульфокислотных или сульфоэфирных функциональных групп,
b) по меньшей мере, один сульфированный блок-сополимер, имеющий, по меньшей мере, один концевой блок А и, по меньшей мере, один внутренний блок B, где каждый блок А по существу не содержит сульфокислотных или сульфоэфирных функциональных групп, и каждый блок B представляет собой полимерный блок, содержащий приблизительно от 10 мол.% до приблизительно 100 мол.% сульфокислотных или сульфоэфирных функциональных групп по количеству восприимчивых к сульфированию мономерных звеньев блока B, и
2
где (a) и (b) присутствуют в массовом соотношении приблизительно от 0,1:1 до приблизительно 10:1, которая имеет не более чем 50% остаточной деформации при 50% удлинении, и имеет скорость переноса водяного пара, по меньшей мере, 1000 г/м/сутки по результатам измерения с использованием методики, описанной в настоящем описании.
17. Композиция для покрытия или отливки пленки, содержащая жидкую фазу и
a) по меньшей мере, один стирольный блок-сополимер, который необязательно функционализирован функциональными группами, отличными от сульфокислотных или сульфоэфирных функциональных групп,
b) по меньшей мере, один сульфированный блок-сополимер, имеющий, по меньшей мере, один концевой блок А и, по меньшей мере, один внутренний блок B, где каждый блок А по существу не содержит сульфокислотных или сульфоэфирных функциональных групп, и каждый блок B представляет собой полимерный блок, содержащий приблизительно от 10 мол.% до приблизительно 100 мол.% сульфокислотных или сульфоэфирных функциональных групп по количеству восприимчивых к сульфированию мономерных звеньев блока B, и
где (a) и (b) присутствуют в массовом соотношении приблизительно от 0,1:1 до приблизительно 10:1.
18. Композиция по п.17, в которой жидкая фаза содержит один или более органических растворителей.
19. Композиция по п.18, в которой жидкая фаза содержит один или более апротонных органических растворителей.
20. Композиция по п.17, имеющая содержание твердых веществ не более чем 50 мас.%.
21. Композиция по п.20, которая находится в форме водной или неводной дисперсии.
22. Композиция по п.20, которая находится в форме неводной дисперсии или раствора.